(57)【要約】【課題】筆記具用インキ、インキジェットインキ、塗料、印刷インキなどの分散媒体中に高濃度かつ低粘度に安定に分散させることができる顔料組成物の提供。【解決手段】有機顔料と分散剤とからなる易分散性顔料組成物において、分散剤が、下記一般式（１）で表される化合物、その金属の塩、アンモニアの塩、有機アミンの塩および有機第４級アンモニウム化合物の塩からなる群から選ばれる少なくとも１種であることを特徴とする易分散性顔料組成物。2006232867.tif 000021【選択図】  なし【特許請求の範囲】
【請求項１】
有機顔料と分散剤とからなる易分散性顔料組成物において、分散剤が、下記一般式（１）で表される化合物、その金属の塩、アンモニアの塩、有機アミンの塩および有機第４級アンモニウム化合物の塩からなる群から選ばれる少なくとも１種であることを特徴とする易分散性顔料組成物。
2006232867.tif 000019
（但し、式中のＲ1およびＲ2は、同じでも異なってもよく、それぞれ独立して水素原子、ハロゲン原子、水酸基、第１〜３級アミノ基、アルキル基、無置換または置換のアリール基、無置換または置換のフタルイミドメチル基を、Ｒ3およびＲ4は、同じでも異なってもよく、それぞれ独立して水素原子または低級アルキル基を、ｎは、スルホン酸基の平均導入個数であって０．５〜３の数である。）
【請求項２】
Ｒ1およびＲ2がそれぞれ独立して水素原子または塩素原子、Ｒ3およびＲ4がそれぞれ独立して水素原子またはメチル基である請求項１に記載の易分散性顔料組成物。
【請求項３】
分散剤が、下記一般式（２）で表される化合物である請求項１に記載の易分散性顔料組成物。
2006232867.tif 000020
（Ｒ5は同一または異なるアルキル基またはアリール基を表す。）
【請求項４】
有機顔料が、ジオキサジンバイオレット（Ｃ．Ｉ．ピグメントバイオレット２３）、ジオキサジンバイオレット（Ｃ．Ｉ．ピグメントバイオレット３７）、Ｃ．Ｉ．ピグメントブルー６４、Ｃ．Ｉ．ピグメントブルー８０、インダントロンブルー（Ｃ．Ｉ．ピグメントブルー６０）、ピグメントブルー６４、ε型フタロシアニンブルー（Ｃ．Ｉ．ピグメントブルー１５：６）、ブロム化フタロシアニングリーン（Ｃ．Ｉ．ピグメントグリーン３６）およびカーボンブラック（Ｃ．Ｉ．ピグメントブラック７）からなる群から選ばれる少なくとも１種である請求項１〜３のいずれか１項に記載の易分散性顔料組成物。
【請求項５】
有機顔料を分散媒体中に分散剤により分散してなる顔料分散液において、上記分散剤が前記一般式（１）で表される化合物であることを特徴とする顔料分散液。
【請求項６】
分散剤の配合割合が、顔料１００質量部に対して０．０５〜４０質量部である請求項１に記載の易分散性顔料組成物。
【請求項７】
グラビア印刷インキ用着色剤である請求項１に記載の易分散性顔料組成物。
【請求項８】
塗料用着色剤である請求項１に記載の易分散性顔料組成物。
【請求項９】
記録インキ用着色剤である請求項１に記載の易分散性顔料組成物。
【発明の詳細な説明】
【技術分野】
【０００１】
本発明は、顔料組成物および顔料分散液に関する。
【背景技術】
【０００２】
一般に、顔料を、塗料、グラビアインキ、オフセットインキ、筆記具用インキ、インキジェット記録用インキなどのビヒクルに混合分散させる際には、顔料を安定してビヒクル中に分散させることが難しく、ビヒクル中に一旦分散した微細な顔料粒子は、そのビヒクル中で凝集する傾向があり、その結果、顔料が分散されたビヒクルの粘度の上昇、あるいは該顔料が分散されたビヒクルを使用したインキや塗料の着色力の低下や塗膜のグロスの低下などを生ずることとなる（特許文献１〜６）。
【０００３】
【特許文献１】特開昭５６−１６７７６２号公報
【特許文献２】特公平１−３４２６８号公報
【特許文献３】特開平４−２４６４６９号公報
【特許文献４】特開平６−２４０１６１号公報
【特許文献５】特開平６−２４０１６２号公報
【特許文献６】特開平７−１８８５７６号公報
【発明の開示】
【発明が解決しようとする課題】
【０００４】
従って、本発明の目的は、印刷インキ（オフセットインキ、グラビアインキなど）、各種塗料、顔料捺染剤、電子写真用乾式トナーまたは湿式トナー、インキジェット記録用インキ、熱転写記録用インキ、筆記用具用インキなどの製造に際し、これらのインキなど中に分散した顔料粒子の凝集を防止し、流動性に優れ、安定した上記インキなどの製造を可能にする易分散性顔料組成物を提供することである。
【課題を解決するための手段】
【０００５】
上記目的は以下の本発明によって達成される。
１．有機顔料と分散剤とからなる易分散性顔料組成物において、分散剤が、下記一般式（１）で表される化合物、その金属の塩、アンモニアの塩、有機アミンの塩および有機第４級アンモニウム化合物の塩からなる群から選ばれる少なくとも１種であることを特徴とする易分散性顔料組成物。
2006232867.tif 000002
（但し、式中のＲ1およびＲ2は、同じでも異なってもよく、それぞれ独立して水素原子、ハロゲン原子、水酸基、第１〜３級アミノ基、アルキル基、無置換または置換のアリール基、無置換または置換のフタルイミドメチル基を、Ｒ3およびＲ4は、同じでも異なってもよく、それぞれ独立して水素原子または低級アルキル基を、ｎは、スルホン酸基の平均導入個数であって０．５〜３の数である。）
【０００６】
２．Ｒ1およびＲ2がそれぞれ独立して水素原子または塩素原子、Ｒ3およびＲ4がそれぞれ独立して水素原子またはメチル基である前記１に記載の易分散性顔料組成物。
【０００７】
３．分散剤が、下記一般式（２）で表される化合物である前記１に記載の易分散性顔料組成物。
2006232867.tif 000003
（Ｒ5は同一または異なるアルキル基またはアリール基を表す。）
【０００８】
４．有機顔料が、ジオキサジンバイオレット（Ｃ．Ｉ．ピグメントバイオレット２３）、ジオキサジンバイオレット（Ｃ．Ｉ．ピグメントバイオレット３７）、Ｃ．Ｉ．ピグメントブルー６４、Ｃ．Ｉ．ピグメントブルー８０、インダントロンブルー（Ｃ．Ｉ．ピグメントブルー６０）、ピグメントブルー６４、ε型フタロシアニンブルー（Ｃ．Ｉ．ピグメントブルー１５：６）、ブロム化フタロシアニングリーン（Ｃ．Ｉ．ピグメントグリーン３６）およびカーボンブラック（Ｃ．Ｉ．ピグメントブラック７）からなる群から選ばれる少なくとも１種である前記１〜３のいずれか１項に記載の易分散性顔料組成物。
【０００９】
５．有機顔料を分散媒体中に分散剤により分散してなる顔料分散液において、上記分散剤が前記一般式（１）で表される化合物であることを特徴とする顔料分散液。
６．分散剤の配合割合が、顔料１００質量部に対して０．０５〜４０質量部である前記１に記載の易分散性顔料組成物。
７．グラビア印刷インキ用着色剤である前記１に記載の易分散性顔料組成物。
８．塗料用着色剤である前記１に記載の易分散性顔料組成物。
９．記録インキ用着色剤である前記１に記載の易分散性顔料組成物。
【発明の効果】
【００１０】
本発明の分散剤は、印刷インキ（オフセットインキ、グラビアインキなど）、各種塗料、プラスチック、顔料捺染剤、電子写真用乾式トナーまたは湿式トナー、インキジェット記録用インキ、熱転写記録用インキ、筆記具用インキなどの各用途でのすべてのビヒクルに対し、有機顔料および無機顔料を含めた全ての顔料において、インキおよび塗料などの流動性を著しく改善し、顔料粒子の凝集を防止し、優れた光沢と鮮明性を示す着色された物品を提供することができる。
【発明を実施するための最良の形態】
【００１１】
次に好ましい実施の形態を挙げて本発明をさらに詳細に説明する。
本発明で使用する分散剤は、前記一般式（１）で表される化合物、その金属の塩、アンモニアの塩、有機アミンの塩および有機第４級アンモニウム化合物の塩からなる群から選ばれる少なくとも１種であることを特徴としている。前記一般式（１）において、Ｒ1およびＲ2が水素原子または塩素原子であり、Ｒ3およびＲ4が水素原子またはメチル基であることが好ましい。
【００１２】
前記一般式（１）で表される化合物は、例えば、インダントロン化合物を従来の方法に従って、濃硫酸、発煙硫酸、クロロスルホン酸、三酸化イオウなどと反応させてスルホン化することによって得られる。この際導入されるスルホン酸基の数（ｎ）は０．５〜３．０であり、好ましくは１．０〜１．５である。ｎが０．５未満では優れた分散能を有する分散剤が得られない。また、ｎが３．０を超えると前記一般式（１）の化合物の水溶性が増大し、前記一般式（１）の化合物の有機顔料表面への吸着能力が低下して顔料分散剤としての性能が低下するので好ましくない。
【００１３】
また、前記一般式（１）の化合物は、フリーのスルホン酸基の状態でも使用でき、また、該スルホン酸基が、リチウム、ナトリウム、カリウムなどのアルカリ金属の塩、カルシウム、バリウム、アルミニウム、マンガン、ストロンチウム、マグネシウム、ニッケルなどの多価金属の塩、モノ、ジまたはトリアルキルアミン、アルキレンジアミン、モノ、ジまたはトリアルカノールアミンなどの有機アミンの塩、有機第４級アンモニウム化合物の塩などとしても有用である。
【００１４】
特に下記一般式（２）で表される前記一般式（１）の化合物と有機第４級アンモニウム化合物との塩は、有機顔料に対して優れた親和性を有するので好適である。
2006232867.tif 000004
（但し、式中Ｒ1〜Ｒ5およびｎは前記と同じ意味を有する。）
【００１５】
上記一般式（２）の塩を得るために用いる有機第４級アンモニウム化合物としては、テトラアルキル（またはアリール）アンモニウム化合物が挙げられ、具体例としては、テトラメチルアンモニウムクロライド、テトラエチルアンモニウムクロライド、テトラブチルアンモニウムブロマイド、テトラブチルアンモニウムヒドロキシド、トリラウリルメチルアンモニウムクロライド、ベンジルトリメチルアンモニウムクロライド、ベンジルトリエチルアンモニウムクロライド、ベンジルトリブチルアンモニウムクロライド、トリメチルフェニルアンモニウムクロライド、およびベンジルジメチルアンモニウムパークロレイトなどが挙げられる。特に好ましい第４級アンモニウム化合物としては、テトラエチルアンモニウムクロライドが挙げられる。上記一般式（２）で表される塩は、前記一般式（１）で表されるスルホン酸化合物に、上記有機第４級アンモニウム化合物を反応させることによって得られる。有機第４級アンモニウム化合物の使用量は前記スルホン酸化合物のスルホン酸基とほぼ当量である。前記スルホン酸化合物と上記有機第４級アンモニウム化合物との反応は、水性媒体中において両者を混合し、混合液のｐＨを弱酸性にすることによって行なわれる。
【００１６】
上記の分散剤は、種々の公知の有機顔料の分散剤として有用である。当該分散剤は青色に着色した物質であり、ＰＶ２３、ＰＶ３７、ＰＢ６０、ＰＢ６４、ＰＢ８０、ＰＢ１５：６、ＰＧ３６およびＰＢｋ７の分散に特に有用である。なお、本発明においては、カーボンブラックも有機顔料に含まれることとした。
【００１７】
［易分散性顔料組成物」
本発明の易分散性顔料組成物は、有機顔料と前記分散剤とからなる。該易分散性顔料組成物における有機顔料と分散剤の配合割合は有機顔料１００質量部当たり分散剤が約０．０５〜４０質量部、特に１〜３０質量部の割合で使用することが好ましい。分散剤の使用量が０．０５質量部未満であると、易分散性顔料組成物を分散媒体に充分安定に分散させることが困難である場合があり、一方、分散剤の使用量が４０質量部を超えても分散剤の分散能が飽和してコスト的に不利となる。
【００１８】
上記易分散性顔料組成物の製造方法は、有機顔料と分散剤とを単に混合するのみでもよいが、例えば、以下の方法が好ましい。いずれの場合にも有機顔料は単独でも２種以上の混合物として使用してもよい。分散剤も同様である。
（１）有機顔料の水性スラリーと分散剤の水性スラリーとを緊密に混合し、濾過、水洗、乾燥して有機顔料と分散剤とを組成物にする方法。
（２）有機顔料と分散剤とを濃硫酸に溶解し、該濃硫酸溶液を大量の水中に注入して両者を同時に析出させ、濾過、水洗、乾燥して有機顔料と分散剤とを固溶体状にする方法。
（３）両者を少量の液体の存在下にボールミルなどにより湿式摩砕して両者を微粉末混合物とする方法。
【００１９】
本発明の易分散性顔料組成物は、種々の着色用途、例えば、塗料、印刷インキ、天然または合成樹脂、筆記具用インキ、インキジェット記録用インキなどの着色に有用である。
【００２０】
［顔料分散液］
本発明の顔料分散液は、有機顔料を分散媒体中に前記分散剤により分散してなる顔料分散液において、上記分散剤が前記一般式（１）または（２）で表される分散剤であることを特徴としている。好ましい有機顔料は前記と同じであり、また、有機顔料と分散剤の使用割合も前記と同一である。該顔料分散液は、任意の分散媒体中に有機顔料を本発明の分散剤により分散させて得られる。
【００２１】
上記分散方法としては、前記本発明の易分散性顔料組成物を任意の分散媒体中に加えて分散させる方法や、任意の分散媒体中に有機顔料と前記分散剤を加えて、任意の分散機や摩砕機によって分散させる方法である。このような顔料分散液の用途は、前記易分散性顔料組成物の用途と同様である。
【００２２】
以下本発明の顔料組成物の用途をインキを代表例として詳しく説明する。
本発明のインキは、上記の分散剤と顔料と被膜形成樹脂と有機溶剤とから構成される。本発明で使用される顔料としては、従来公知の顔料はいずれも使用することができる。例えば、好ましい有機顔料としては、ジオキサジンバイオレット（Ｃ．Ｉ．ピグメントバイオレット２３）、ジオキサジンバイオレット（Ｃ．Ｉ．ピグメントバイオレット３７）、Ｃ．Ｉ．ピグメントブルー６４、Ｃ．Ｉ．ピグメントブルー８０、インダントロンブルー（Ｃ．Ｉ．ピグメントブルー６０）、ピグメントブルー６４、ε型フタロシアニンブルー（Ｃ．Ｉ．ピグメントブルー１５：６）、ブロム化フタロシアニングリーン（Ｃ．Ｉ．ピグメントグリーン３６）およびカーボンブラック（Ｃ．Ｉ．ピグメントブラック７）からなる群から選ばれる少なくとも１種が挙げられる。
【００２３】
本発明で使用される有機溶剤としては、各種塗料、コーティング剤、印刷インキなどに使用されている従来公知の有機溶剤が何れも使用できる。本発明のインキを筆記用または記録器具用のインキとして使用する場合にはアルコール系溶剤を使用することが好ましい。アルコール系溶剤としては、沸点が１５０℃以下のアルコールを含む溶剤が好ましい。アルコール系溶剤中のアルコールの使用割合は、少なくとも１０質量％であり、好ましくは５０〜１００質量％である。
【００２４】
アルコールとしては、例えば、エチルアルコール、プロピルアルコール、メトキシプロパノール、エトキシプロパノール、プロピルオキシエタノールなどが好ましい。これらは単独でまたは二種以上を混合して使用することができる。また、これら以外の溶剤についても本発明の趣旨に反しない範囲で使用することができ、例えば、酢酸エチル、酢酸プロピル、シクロヘキサン、メチルシクロヘキサン、エチルシクロヘキサン、メチルエチルケトン、メチルプロピルケトンなどが併用できる。
【００２５】
本発明で使用する被膜形成樹脂（以下単に樹脂と称する。）は、前記有機溶剤、特に前記アルコール系溶剤に可溶であることが必要であり、このような樹脂はカルボキシル基、水酸基またはアミド基を有する付加重合性単量体およびこれらと付加共重合可能な単量体を構成単量体とする樹脂である。以下に本発明に使用される樹脂を構成する単量体について説明する。
【００２６】
カルボキシル基を有する単量体は、例えば、アクリル酸、メタクリル酸；フマル酸、マレイン酸、イタコン酸、およびこれらのアルキルモノエステル、ヒドロキシアルキルモノエステルなど；（メタ）アクリル酸ヒドロキシエチル、（メタ）アクリル酸ヒドロキシプロピルなどの（メタ）アクリル酸ヒドロキシアルキルエステルと二塩基酸、例えば、無水琥珀酸、無水フタル酸、または無水シクロヘキサンジカルボン酸などとのモノエステルなどが挙げられる。なお、本発明では、アクリル酸およびメタクリル酸を（メタ）アクリル酸と称する。
【００２７】
水酸基を有する単量体としては、（メタ）アクリル酸ヒドロキシアルキルエステル、例えば、（メタ）アクリル酸ヒドロキシエチルまたはヒドロキシプロピル；上記の（メタ）アクリル酸ヒドロキシアルキルエステルと二塩基酸とのモノエステルとジヒドロキシアルキル化合物とのエステル、例えば、（メタ）アクリル酸ヒドロキシエチルまたはヒドロキシプロピルなどと琥珀酸、フタル酸、またはシクロヘキサンジカルボン酸などとのモノエステルとエチレングリコールまたはプロピレングリコールなどのジヒドロキシアルキル化合物とのモノエステルなどがある。なお、上記のカルボキシル基や水酸基を有する単量体におけるアルキル基の炭素数は１〜１２程度である。
【００２８】
また、アミド基を有する単量体としては、例えば、（メタ）アクリルアミド、Ｎ−置換（メタ）アクリルアミド、例えば、（メタ）アクリル酸ブトキシメチルアミド、Ｎ−ｔｅｒｔ−ブチルアクリルアミド、Ｎ−ｔｅｒｔ−ブチルメタクリルアミド、ジアセトンアクリルアミド、Ｎ−イソプロピルアクリルアミド、Ｎ，Ｎ−ジメチルアクリルアミド、Ｎ，Ｎ−ジエチルアクリルアミド、Ｎ−メチロール（メタ）アクリルアミド、Ｎ−アルキルオキシエチル（メタ）アクリルアミドなどが使用できる。
【００２９】
上記単量体以外にも樹脂に耐水性や可撓性その他の物性を付与するために、アルコール系溶剤に可溶な範囲で上記の各単量体と共重合可能な付加重合性単量体を用いることができる。例えば（メタ）アクリル酸のエステル、例えば、（メタ）アクリル酸メチル、（メタ）アクリル酸エチル、（メタ）アクリル酸プロピル、（メタ）アクリル酸ブチル、（メタ）アクリル酸オクチル、（メタ）アクリル酸ラウリル、（メタ）アクリル酸ステアリル、（メタ）アクリル酸シクロヘキシル、（メタ）アクリル酸べンジル、（メタ）アクリル酸イソボルニル、（メタ）アクリル酸テトラフルフリルなど；スチレン、スチレン誘導体、例えば、α−メチルスチレンなど；二塩基酸のジアルキルエステル、例えば、マレイン酸のジアルキルエステル、フマル酸ジアルキルエステル、イタコン酸のジアルキルエステルなど；さらに酢酸ビニル、（メタ）アクリロニトリルなどが使用できる。
【００３０】
本発明で使用する樹脂は、上記の単量体を使用し、従来公知のラジカル重合開始剤を用いて、或いは用いずに、例えば、懸濁重合やアルコール系溶剤を用いる溶液重合によって共重合させることで得ることができる。本発明で使用する樹脂としては、（メタ）アクリル酸ヒドロキシアルキルエステルと二塩基酸のモノエステル（一般式ＣＨ2＝Ｃ（Ｒ1）−ＣＯＯ−Ｒ2−Ｏ−ＣＯ−Ｒ3−ＣＯＯＨ（式中のＲ1は水素原子またはメチル基、Ｒ2は分岐鎖を有してもよい炭素数が２〜６のアルキレン鎖、Ｒ3は分岐鎖または不飽和基を有してもよいアルキレン基、シクロアルキレン基またはアリーレン基である。）で表わされる）モノマーを共重合体の少なくとも一部として共重合させた樹脂を使用することが好ましい。また、該共重合体と、上記特定のモノマーを含まない共重合体との混合物を使用してもよい。何れの場合にも樹脂全体の中で１〜５０質量％、好ましくは３〜４０質量％が（メタ）アクリル酸ヒドロキシアルキルエステルと二塩基酸とのモノエステルモノマー単位を含むことが好ましい。該単量体単位の含有量が少なすぎると、顔料の分散効果が少なく、多すぎると筆記物または印字物の耐アルカリ性が悪くなるので好ましくない。
【００３１】
上記の単量体の混合物を共重合して樹脂を得る場合には、（メタ）アクリル酸ヒドロキシアルキルエステルと二塩基酸とのモノエステルが、単量体混合物中１〜５０質量％、好ましくは３〜４０質量％であることが好ましい。その他の単量体の使用割合は、得られる樹脂がアルコール系溶剤に可溶である範囲で、樹脂に要求される性能を満足するように適宜決められ、使用割合は特に限定されない。該樹脂の数平均分子量（該樹脂をＧＰＣで測定し、得られたデータを標準ポリスチレンの対応するデータを参照して換算して得られる数平均分子量）は、通常、２，０００〜１００，０００、好ましくは２，０００〜５０，０００である。また、該樹脂の酸価は、通常、０．５〜３００ｍｇＫＯＨ／ｇ、好ましくは５〜１８０ｍｇＫＯＨ／ｇである。
【００３２】
本発明のインキは、前記の顔料と分散剤と被膜形成樹脂と有機溶剤とを使用し、従来のインキや塗料の製造におけると同様にして製造することができ、製造方法自体は特に限定されない。例えば、顔料を予め前記の分散剤で処理した後、前記樹脂のアルコール系溶剤溶液に分散させる方法、未処理の顔料と前記の分散剤とを上記の樹脂溶液と混合し、さらに分散機で顔料を分散処理する方法などが挙げられる。
【００３３】
顔料を予め分散剤で処理した後、樹脂のアルコール系溶剤溶液に分散させる方法を採用する場合には、顔料の処理は例えば次のように実施できる。（１）硫酸などに顔料および分散剤を溶解した後、この溶液を水中に注いだ後、液をアルカリ性にして両者を固溶体として析出させ、濾過、水洗、乾燥および粉砕により処理顔料を得る、（２）分散剤を硫酸、塩酸、または酢酸などの塩とし、これを水中で顔料と混合し、必要に応じ、分散機で分散処理して顔料の表面に分散剤を吸着させた後、アルカリ析出し、濾過、水洗、乾燥および粉砕により処理顔料を得る、または（３）酢酸などの液状の有機酸に分散剤を溶解し、これに顔料を加えて、必要により、分散機で分散処理をして顔料表面に分散剤を吸着させた後、濾過、アルカリ洗浄、水洗、乾燥および粉砕により処理顔料を得る。このようにして得られる処理顔料を、樹脂のアルコール系溶液に分散させることにより本発明のインキが製造される。
【００３４】
また、未処理顔料と分散剤を樹脂溶液に混合し、分散機で分散処理する方法を用いる場合には、樹脂のアルコール系溶剤溶液に顔料と分散剤とを添加し、必要であれば、予備混合し、分散機で分散してインキとする。本発明において使用できる分散機は特に制限されず、例えば、ニーダー、アトライター、ボールミル、ガラスやジルコンなどを使用したサンドミルや横型メディア分散機、コロイドミルなどが挙げられる。分散処理した顔料を使用する場合には、さらに処理顔料を固形の樹脂に分散させて顔料チップを得、該顔料チップをアルコール系溶剤に溶解し、必要であれば、さらに樹脂を追加してインキを得ることもできる。
【００３５】
顔料チップを得る方法としては、例えば、（１）懸濁重合で得た固形の樹脂または溶液重合で得た樹脂の溶液から分離した固形の樹脂と分散処理顔料とを、ニーダー、バンバリーミキサー、ミキシングロールまたは三本ロールなどで混練する操作のいずれかを単独でまたは組み合わせて加熱下に顔料を樹脂中に分散させ、次いで粉砕または切断してチップを得る方法、（２）樹脂の水溶性溶剤溶液と、処理顔料のプレスケーキをニーダーで混合し、樹脂の軟化温度またはそれ以上に加熱して水を除去し、必要であれば、さらに三本ロールや押し出し機などを用いて顔料を分散させ、粉砕または切断して顔料チップを得る方法、（３）分散処理顔料のプレスケーキと固形の樹脂とを、樹脂の軟化温度以上でフラッシングする方法などがある。
【００３６】
本発明のインキにおいては、前記の分散剤は、顔料１００質量部に対して、通常、０．０５〜４０質量部、好ましくは、１〜３０質量部の割合で使用する。また、前記の樹脂に対する顔料の使用割合は、樹脂１００質量部に対して、通常、５〜５００質量部の範囲である。
本発明のインキ中の顔料濃度は、顔料の種類にもよるが、通常０．３〜５０質量％、好ましくは０．５〜３０質量％である。また、インキの粘度は、通常１〜５０ミリパスカル・秒（ｍＰａ・ｓ）、好ましくは２〜３０ｍＰａ・ｓであるが、筆記具の構造により７ｍＰａ・ｓより低いことが必要な場合もある。インキにおいて特に重要なことは、粘度の経時安定性に優れていることであるが、本発明のインキは、顔料とともに前記の分散剤および樹脂を用いることで、優れた粘度の経時安定性が付与される。
【００３７】
なお、本発明のインキには、さらに各種の添加剤を加えることができる。かかる添加剤としては、例えば、紫外線吸収剤、抗酸化剤などの耐久性向上剤；沈降防止剤；剥離剤または剥離性向上剤；芳香剤、抗菌剤；可塑剤、乾燥防止剤などが使用でき、さらに必要であれば、染料を添加することもできる。また、樹脂として、前記の本発明で使用する樹脂と相溶性のある樹脂を、顔料の分散安定性を低下させない限りにおいて併用することもできる。
得られたインキは通常そのままで使用できるが、遠心分離機、超遠心分離機または、ろ過機で、場合により僅かに存在するかも知れない顔料の粗大粒子を除去することにより、筆記用具または記録用具の信頼性を高めることができるので好ましい。
【００３８】
このようにして得られた本発明のインキを、多孔質芯を有する容器に充填することで本発明による筆記具が得られる。容器は従来公知の多孔質芯を有する各種筆記具と同様、筆記し易い大きさと形状であればよく、特に制限されない。容器の材質は蓋を含めて、溶剤の透過が実質的にないものであれば金属でも、プラスチックでもよく、或いはこれらの複合材料でもよい。
【００３９】
また、多孔質芯は容器の中から筆記に応じてインキが芯の先端まで移動できるものであれば構造や材質は問わないが、優れた筆記性、耐久性および耐溶剤性が必要である。例えば、繊維束やフエルト状芯の繊維としては、ポリエステル、ポリプロピレン、ナイロン、ポリアクリロニトリル、ビニロンなどの合成繊維やセルロースおよびセルロース系再生繊維、さらには羊毛や絹や綿などの天然繊維などが使用でき、プラスチックの連続気泡性発泡体としては硬質および軟質のウレタン樹脂発泡体やポリビニルアルコールのアセタール化物の発泡体や再生繊維の発泡体が使用できる。インキ吸蔵体としては繊維を束にしたもの、フエルト状にしたもの、編んだものなど、プラスチックの連続気泡性発泡体などが使用できる。
【実施例】
【００４０】
次に合成例、実施例および比較例を挙げて本発明をさらに具体的に説明する。なお、文中の「部」または「％」とあるのは特に断りのない限り質量基準である。
［分散剤の実施例］
合成例Ａ−１
インダントロンブルー（ＰＢ６０）３０部を２０％発煙硫酸３００部に添加し、その後６０℃で６時間反応させる。冷却後、反応混合物を３，０００部の氷水中に析出させ、析出物を濾過によって集め水洗し、水ペースト１１０．２部（純量３３．８部）を得た。この水ペーストを乾燥させ、硫黄の元素分析の結果より１分子あたり平均１．１個のスルホン酸基が導入されている、下記構造式で表わされる青色粉末（分散剤１）３３．１部を得た。
【００４１】
2006232867.tif 000005
【００４２】
合成例Ａ−２
合成例Ａ−１で得られた分散剤１の水ペースト４８．９部（固形分１５．０部）を水５００部に加えて充分にリスラリー化し、テトラエチルアンモニウムクロライド９．５部を加えて１０分攪拌し、そのｐＨを１０％水酸化ナトリウム水溶液にて徐々に弱酸性まで調整して、３時間攪拌後に混合物を濾過して、フィルターケーキを充分に水洗し下記構造式で表わされる青色粉末（分散剤２）１８．２部を得た。
【００４３】
2006232867.tif 000006
【００４４】
合成例Ａ−３
合成例Ａ−１においてＰＢ６０の代わりにＮ−メチルインダントロンを用い、同様にして下記構造式で表わされる分散剤３を得た。
2006232867.tif 000007
【００４５】
合成例Ａ−４
合成例Ａ−３の分散剤３とテトラエチルアンモニウムクロライドを合成例Ａ−２と同様に反応させ、下記構造式で表わされる青色粉末（分散剤４）を得た。
2006232867.tif 000008
【００４６】
合成例Ａ−５
合成例Ａ−１においてＰＢ６０の代わりにＮ，Ｎ’−ジメチルインダントロンを用い、同様にして下記構造式で表わされる分散剤５を得た。
2006232867.tif 000009
【００４７】
合成例Ａ−６
合成例Ａ−５の分散剤５とテトラエチルアンモニウムクロライドを合成例Ａ−２と同様に反応させ、下記構造式で表わされる青色粉末（分散剤６）を得た。
2006232867.tif 000010
【００４８】
合成例Ａ−７
合成例Ａ−１においてＰＢ６０の代わりに４−クロロインダントロンを用いて、同様に下記構造式で表わされる分散剤７を得た。
2006232867.tif 000011
【００４９】
合成例Ａ−８
合成例Ａ−７の分散剤７とテトラエチルアンモニウムクロライドを合成例Ａ−２と同様に反応させ、下記構造式で表わされる青色粉末（分散剤８）を得た。
2006232867.tif 000012
【００５０】
合成例Ａ−９
合成例Ａ−１のＰＢ６０の代わりに５，５’−ジクロロインダントロンを用いて、同様に下記構造式で表わされる分散剤９を得た。
2006232867.tif 000013
【００５１】
合成例Ａ−１０
合成例Ａ−９の分散剤９とテトラエチルアンモニウムクロライドを合成例Ａ−２と同様に反応させ、下記構造式で表わされる青色粉末（分散剤１０）を得た。
2006232867.tif 000014
【００５２】
［易分散性顔料組成物の実施例］
実施例Ｂ−１
ＰＶ２３のプレスケーキ（固形分２６％）を顔料分が１００部になるように取り、水２，０００部を加えて充分にリスラリー化する。これに分散剤１のプレスケーキ（固形分３０％）を固形分が５部になるように加えて１時間高速攪拌する。その後濾過し、フィルターケーキを充分に水洗し、８０℃で乾燥して１０４部の易分散性顔料組成物１を得た。
【００５３】
実施例Ｂ−２
ＰＶ２３のプレスケーキ（固形分２６％）を顔料分が１００部になるように取り、水２，０００部を加えて充分にリスラリー化する。これに分散剤２のプレスケーキ（固形分３５％）を固形分が５部になるように加えて１時間高速攪拌する。５％炭酸ナトリウム水溶液を弱酸性になるまで徐々に滴下し、その後１時間攪拌して濾過する。そして、フィルターケーキを充分に水洗し、８０℃で乾燥して１０４部の易分散性顔料組成物２を得た。
【００５４】
［顔料分散液の実施例］
実施例Ｃ−１
アクリル樹脂ワニス（メタクリル酸／ベンジルアクリレート／スチレン／ヒドロキシエチルアクリレートを２５／５０／１５／１０のモル比で共重合させたもの（分子量１２，０００、固形分４０％）５０部にＰＶ２３を２０部と分散剤１を１部および溶剤（プロピレングリコールモノメチルエーテルアセテート）（以下ＰＭＡと略す）を２０部配合し、プレミキシングの後、横型ビーズミルで分散処理して紫色顔料分散液を得た。
【００５５】
実施例Ｃ−２
分散剤１の代わりに分散剤２を使用する以外は実施例Ｃ−１と同様にして紫色顔料分散液を得た。
【００５６】
実施例Ｃ−３〜Ｃ−１０
分散剤１の代わりに、分散剤３〜１０をそれぞれ使用し、実施例Ｃ−１と同様にして紫色顔料分散液を得た。
【００５７】
実施例Ｃ−１１、１２
実施例Ｃ−１で使用したＰＶ２３と分散剤１の代わりに、易分散性顔料組成物１および２をそれぞれ使用し、実施例Ｃ−１と同様にして２種の紫色顔料分散液を得た。
【００５８】
比較例Ｃ−１
実施例Ｃ−１で使用した分散剤１の代わりに、市販の顔料分散剤（モノスルホン化フタロシアニンブルー）を使用し、実施例Ｃ−１と同様にして紫色顔料分散液を得た。
【００５９】
比較例Ｃ−２
比較例Ｃ−１で使用した市販の顔料分散剤の代わりに、市販の顔料分散剤（モノスルホン化フタロシアニンブルーの第４級アンモニウム塩）を使用し、比較例Ｃ−１と同様にして紫色顔料分散液を得た。
【００６０】
上記の実施例Ｃ−１〜１２および比較例Ｃ−１、２の紫色顔料分散液中の顔料の平均粒子径を測定した。また、保存安定性を見るため、紫色顔料分散液を室温で１ヶ月間貯蔵し、粘度の変化を測定した。粘度はＢ型粘度計を用い、ローターの回転数６ｒｐｍで測定した。また、分光透過率特性を調べるため、紫色顔料分散液をそれぞれスピンナーでガラス基板に塗布し、乾燥後、波長４４０ｎｍにおける塗膜の透過率を測定した。その結果を表１に示す。
【００６１】
2006232867.tif 000015
【００６２】
表１から明らかなように、実施例Ｃ−１〜１２の紫色顔料分散液は、比較例Ｃ−１、２の紫色顔料分散液と対比すると、各実施例の紫色顔料分散液からなる塗膜の方が最大光透過率が高く、初期粘度および貯蔵後の粘度（１ヶ月後）ともに低いことが明らかである。
【００６３】
参考例１（インキ用被膜形成樹脂の合成）
ヒドロキシエチルメタクリレート７５部、α−メチルスチレン２５部、メチルメタクリレート１００部、アクリロイルオキシエチルフタレート７５部、ラウリルメタクリレート７５部、ジアセトンアクリルアミド１５０部、アゾビスイソブチロニトリル１５部、エタノール５５０部、メチルシクロヘキサン１５０部および酢酸エチル５０部を重合容器に仕込み、冷却管をセットして７５℃で１０時間重合する。冷却後、樹脂溶液を重合容器から取り出した。これを樹脂液とする。樹脂分は４０％で、粘度は２５０ｍＰａ・ｓであり、樹脂の数平均分子量（ＧＰＣで測定、標準ポリスチレン換算）は８，６００で、酸価は３９であった。
【００６４】
［用途の実施例］
実施例Ｄ−１
参考例１の樹脂液を２５０部とＰＶ２３を５０部、前記分散剤１を４部、エタノール５３６部、メチルシクロヘキサン６０部およびエトキシプロパノール１００部を横型メディア分散機を使用して分散させ、さらに、超遠心分離により粗大粒子を除去して本発明のインキを得た。顔料の平均粒子径は９５ｎｍで、粘度は３．５ｍＰａ・ｓであった。また、該インキを５０℃で１週間保存したが顔料の沈降は認められず、粘度を計ったところ３．５ｍＰａ・ｓであり、粘度変化はなかった。
【００６５】
次に、上記のインキを繊維束の芯を有するペン体に詰めてポリエチレンフィルムに筆記したところ、良好に筆記できた。また、該インキ１００部にエトキシプロパノール２０部とベンジルアルコール５部を追加して得たインキを使用して、インキジェット印刷機にて印刷したところ、良好な印刷物が得られた。
【００６６】
実施例Ｄ−２〜Ｄ−８
分散剤として、前記分散剤２〜８のそれぞれを用いた以外は、実施例Ｄ−１と同様にして紫色インキを得、実施例Ｄ−１と同様にして評価した。この結果を実施例Ｄ−１の結果とともに表２に示す。表中の○は筆記性が良好な場合およびインキジェット印刷性が良好な場合を、△は筆記性が不充分な場合を、また、インキジェット印刷性が不充分な場合を示している。
【００６７】
比較例１
分散剤を使用しなかった以外は実施例Ｄ−１と同様にして紫色インキを得、実施例Ｄ−１と同様にして評価した。この結果を表２に示す。
【００６８】
2006232867.tif 000016
【００６９】
実施例Ｄ−９
前記分散剤２の１０部を１００部の水溶液に微分散させ、この溶液をＰＢ８０のスラリー（顔料分１００部）中に添加して６０分間撹拌する。次に水酸化ナトリウムの１０％水溶液を徐々に加えて系のｐＨを８．５に調整する。さらに３０分間撹拌した後、生成した固形物を濾過および洗浄して９０℃で乾燥および粉砕して、分散剤で表面処理された１０８部の青色顔料粉末を得た。
【００７０】
このようにして得られた表面処理顔料を、市販のメラミン／アルキド塗料中にボールミルにて分散（顔料分１５％）したところ、得られた着色塗料は低粘度であり、ほぼニュートニアン流動に近い流動性を示した。また、この青色塗料を市販のメラミン／アルキドの白塗料と混合して淡青塗料を作成し、１週間保存したところ、色の分離が無く均一な状態であった。
【００７１】
比較例２
前記分散剤２で表面処理をしないＰＢ８０を使用した以外は実施例Ｄ−９と同様にして塗料を作製し、実施例Ｄ−９と同様にして評価したところ、該塗料は高粘度であり、白塗料との混合塗料では青色顔料が凝集を起こして、分離および沈降を起こしていた。
【００７２】
実施例Ｄ−１０
前記分散剤３の８部を氷酢酸５部を含む１００部の水溶液に溶解させ、この溶液をＰＶ２３のスラリー（顔料分１００部）中に添加して６０分間撹拌する。次に水酸化ナトリウムの１０％水溶液を徐々に加え、系のｐＨを８．５に調整する。さらに３０分間撹拌した後、生成した固形物を濾過および洗浄して９０℃で乾燥および粉砕して分散剤で表面処理された１０５部の紫色顔料粉末を得た。
【００７３】
このようにして得られた顔料組成物を、市販のアクリルラッカーにビーズミルを使用して分散し、顔料分１３％の紫色塗料を作成した。この塗料をラッカー用シンナーにて粘度調整し、鉄板にスプレー塗装を行い、乾燥膜厚３２μｍの紫色塗装板を得た。このものは鮮映性に優れ、高光沢を示した。
【００７４】
比較例３
前記分散剤３で表面処理をしないＰＶ２３を使用した以外は実施例Ｄ−１０と同様にして塗料を作製し、同様に粘度調整し、実施例Ｄ−１０と同様にして評価したところ、紫色塗装板の塗膜表面が平滑ではなく光沢も低いものであった。
【００７５】
実施例Ｄ−１１〜１２
下記配合（１）のグラビアインキを作製した。
2006232867.tif 000017
顔料としてＰＶ２３を用い、それぞれ前記分散剤９または１０を使用して、上記の配合成分を容器に入れ、ガラスビーズを加えてペイントコンディショナーにて分散させ、２種のグラビア用ポリアミドインキを作製した。
【００７６】
比較例４
前記分散剤を使用せずにＰＶ２３を１０．０部使用する以外は実施例Ｄ−１１および１２と同様の操作を行って、分散剤が未添加のグラビア用ポリアミドインキを作製した。
【００７７】
実施例Ｄ−１１および１２のグラビア用ポリアミドインキの粘度および該インキを塗布した展色面のグロスを、比較例４のインキの場合と比較した。それぞれのインキの粘度および展色面のグロスは、下記の方法に従って測定し、比較例４のインキとの相対評価を行なった。
粘度：Ｂ型粘度計を用いて、室温（２５℃）、３０ｒｐｍの条件で測定した。
グロス：バーコーター（巻線の太さ０．１５ｍｍ）を使用して、ポリプロピレンフィルムに展色し、展色面のグロスを目視およびグロスメーターにて比較した。なお、グロスの高いものを良好とし、下記の指標で表示した。
○：良好
△：やや良好
×：不良
以上の結果を表３に示す。
【００７８】
2006232867.tif 000018
【００７９】
表３に示したように、分散剤９、１０を添加した実施例Ｄ−１１および１２のインキにおいて優れた顔料の分散効果が認められた。これらのインキは１週間放置後に粘度を測定しても、比較例４のインキの場合に比べて、粘度の上昇は殆ど認められなかった。また、顔料組成物としてではなく、ビヒクルに顔料と分散剤を別々に添加したものを混合して分散させた場合にも、上記同様に充分な分散剤の効果が得られた。
【００８０】
さらに、本発明の顔料組成物を、オフセットインキなどの印刷インキ、ニトロセルロースラッカー、メラミンアルキッド塗料などの各種塗料、塩化ビニル樹脂などの合成樹脂の着色などに使用したが、いずれの場合も顔料は凝集を起こさず、良好な分散性を示した。また、最近、高分散性が特に要求されている電子写真用乾式トナーまたは湿式トナー、インキジェット記録用インキ、熱転写記録用インキ、筆記具用インキなどの製造に本発明の分散剤を用いたが、これらの場合にも本発明の分散剤による優れた分散性の効果が認められた。
【産業上の利用可能性】
【００８１】
本発明の有機顔料の分散剤は、各種有機顔料を、筆記具用インキ、インキジェットインキ、塗料、印刷インキなどの分散媒体中に高濃度かつ低粘度に安定に分散させることができる。